(57)【特許請求の範囲】
【請求項１】
亜鉛以外の金属含有量が０．０１重量％未満の酸化亜鉛焼結体であって、当該焼結体の２５℃での体積抵抗が２．１×１０４〜９．７×１０４Ωｃｍであることを特徴とする酸化亜鉛焼結体。
【請求項２】
亜鉛以外の金属含有量が０．０１重量％未満の酸化亜鉛焼結体であって、当該焼結体の加工面の２５℃での体積抵抗が２．１×１０４〜９．７×１０４Ωｃｍである、請求項１に記載の酸化亜鉛焼結体。
【請求項３】
亜鉛以外の金属含有量が０．１重量％未満、ＢＥＴ比表面積が２〜２０ｍ２／ｇ、粉末かさ密度０．５〜１．８ｇ／ｃｍ３の酸化亜鉛粉末を成形し、焼成する酸化亜鉛焼結体の製造方法において、焼結温度が９００〜１２５０℃であり、酸素が１０体積％以下の不活性雰囲気下でガス流量パラメータが８０００以上で焼成することを特徴とする、請求項１または２に記載の酸化亜鉛焼結体の製造方法。
【請求項４】
請求項１または２に記載の酸化亜鉛焼結体からなることを特徴とする、酸化亜鉛スパッタリングターゲット。
【請求項５】
請求項４に記載のスパッタリングターゲットを用いてスパッタリングすることを特徴とする、透明性膜の製造方法。
【請求項６】
請求項５に記載の透明性膜の製造方法において、ＤＣスパッタリング法で成膜する、透明性膜の製造方法。
【発明の詳細な説明】
【技術分野】
【０００１】
本発明は、酸化亜鉛焼結体、その製造方法、それからなるスパッタリングターゲット及びそれを用いた透明性膜の製造方法に関するものである。
【背景技術】
【０００２】
酸化亜鉛は、六方晶系の結晶構造を有する白色の粉末であり、顔料等として使用されている他、近年では薄膜の形態で利用されることも多く、特に、適度な電気的な絶縁性を有することから半導体装置等の電子部品や太陽電池等の光学部品に薄膜の形態で多く用いられている。特に、高純度酸化亜鉛膜は高抵抗である特徴を生かし、絶縁性の要求される部位、例えば、太陽電池のバッファ層等として用いられている。
【０００３】
このような薄膜を形成するには、スパッタリング法やイオンプレーティング法が良く用いられ、特にスパッタリング法は、蒸気圧の低い材料の成膜の際や、大面積にわたり精密な膜厚制御を必要とする際に有効な手法であり、操作が非常に簡便であるため、工業的に広範に利用されている。
【０００４】
スパッタリング法は、プラズマの発生方法で分類され、高周波プラズマを用いるものは高周波スパッタリング法（ＲＦスパッタリング法）といい、直流プラズマを用いるものは直流スパッタリング法（ＤＣスパッタリング法）という。
【０００５】
一般に、ＤＣスパッタリング法は、ＲＦスパッタリング法と比べて成膜速度が速く、電源設備が安価であり、成膜操作が簡単であるなどの理由で、工業的に広範に利用されている。しかし、絶縁性ターゲットでも成膜することができるＲＦスパッタリング法に対して、ＤＣスパッタリング法では、導電性ターゲットを用いなければならず、ターゲット内部まで均質に導電性が維持され、連続的、かつ安定的に放電されなければならない。さらに言えば、このような酸化亜鉛ターゲットを工程が煩雑でなく、生産性の高い簡便な手法で得られなければならない。
【０００６】
酸化亜鉛からなるスパッタリングターゲットはそのターゲットを構成する焼結体の抵抗が高く、スパッタリング時の放電電圧が高く、連続的かつ安定した放電が確保できにくいため、成膜速度が速く、電源設備が安価であり、成膜操作が簡単であるなどの利点のあるＤＣスパッタリング法で安定的に採用することが困難であった。
【０００７】
例えば、特許文献１にはガス成分であるＮ、Ｃ、Ｃｌ、Ｓ、Ｐを除く不純物含有量が１００ｐｐｍ未満であることを特徴とし、酸素雰囲気中、１２００℃で５時間、ホットプレスにより製造された高純度酸化亜鉛からなるスパッタリングターゲットが開示されている。しかしながら、酸素雰囲気中でのホットプレスは、当該方法の焼結で通常用いられる黒鉛型を使用することができず、酸素雰囲気と焼結温度１２００℃の両者を考慮すると、極めて困難な方法である。そこで、ホットプレスによる焼結の効果が緻密化であることから、焼成における雰囲気の効果を判別するため、本発明者らは、同様の酸素雰囲気中での常圧焼結によりスパッタリングターゲットの製造を行った。その結果、得られたスパッタリングターゲットの体積抵抗は９．２６×１０８Ωｃｍ、表面抵抗は８．３８×１０８Ω／□と大きく、半導体電子装置等の電子部品として、極めて高純度な酸化亜鉛薄膜を得ることが可能であるが、安定したＤＣ放電が難しいという問題があることが判明した。
【０００８】
また、特許文献２、特許文献３、特許文献４には、酸化亜鉛を主成分として、ＧａやＡｌのように酸化亜鉛に対してｎ型ドーパントとなる元素を積極的に添加したスパッタリングターゲットが開示されている。しかしながら、これらターゲットは明らかに酸化亜鉛に対してｎ型ドーパントとなる元素を添加して焼結体の抵抗率を制御し、酸化亜鉛に対してｎ型ドーパントとなる元素を含有する酸化亜鉛系透明導電膜を提供するものであり、亜鉛以外の金属含有量が０．１重量％未満の酸化亜鉛膜を得ることはできない。
【０００９】
さらに、非特許文献１には、純度９９．９９９％（不純物が１０ｐｐｍ未満に相当）の高純度酸化亜鉛焼結体が開示されているが、５００℃で１０２〜１０５Ωｃｍと非常に高い体積抵抗であり、室温近傍では外挿することにより１０７Ωｃｍを大きく上回り、焼結体自体は極めて高い体積抵抗であることが示唆される。
【００１０】
このような中、特許文献５には、成形、焼結し、その表面を研磨加工した後、さらに表面を熱処理して、表面のシート抵抗を３．００×１０４Ω／□以下とした酸化亜鉛ターゲットが開示されている。具体的には、大気雰囲気中、１３５０℃で３時間保持して得られた焼結体の表面を研磨加工した後に熱処理するという２段階の煩雑な工程を経ることにより、表面のシート抵抗を３．００×１０４Ω／□以下とし、ＤＣスパッタリングが可能としている。この加工による表面のシート抵抗の増大する現象は、焼結体表面に加工によるひずみが形成され、そのひずみにより抵抗が増大するために生じるものと認識されており、当該ひずみを取り除くために、焼結体の表面を加工した後に積極的に熱処理を行い、表面のシート抵抗を３．００×１０４Ω／□以下としている。しかしながら、このような方法では、工程が煩雑、かつ多段階になるため、生産性に劣るとともに、生産コストへの影響が大きく、０．１ｍｍ未満との記載ではあるが熱処理による焼結体の変形が少なくとも生じている。この変形は、成膜装置に所定の状態に精度良く、装着することが難しいことを意味し、大面積への均質な成膜を困難とするものである。なお、この表面シート抵抗は一般的に表面抵抗と称されるものと同一と認識される。また、この特許文献５に開示されている成形、焼結後の焼結体の体積抵抗、具体的には大気雰囲気中、１３５０℃で３時間保持して得られた焼結体の体積抵抗を本発明者らが測定したところ、３．７×１０５Ωｃｍと大きいものであった。
【００１１】
このように、酸化亜鉛焼結体からなるスパッタリングターゲットは適度な導電性を有しつつも、スパッタリング法で得られた膜においては逆に適度な絶縁性を有する膜としなければならないという、相反する特性を両立することが求められ、かつ連続的に安定的なＤＣ放電可能な酸化亜鉛焼結体からなるスパッタリングターゲットが、生産性よく、つまり加工後に熱処理等の煩雑な工程がなくとも、形状精度よく得られることが望まれているのであるが、実現されていなかった。
【先行技術文献】
【特許文献】
【００１２】
【特許文献１】国際公開第２００５／０３３３５５号パンフレット
【特許文献２】国際公開第２００７／１０８２６６号パンフレット
【特許文献３】特開平７−１３８７４５号公報
【特許文献４】特開平７−２５８８３６号公報
【特許文献５】特開平１１−２７９７５５号公報
【非特許文献】
【００１３】
【非特許文献１】松本俊比古、土方倹三、佐々木朝照、日本大学文理学部自然科学研究所紀要、１６、ｐｐ．５．２１〜５．２６（１９８１）
【発明の概要】
【発明が解決しようとする課題】
【００１４】
本発明は、このような課題を克服することを目的に提案されたものであり、ＲＦスパッタリング法のみならず、ＤＣスパッタリング法でも連続的に安定した優れた放電特性を確保し、生産性よく、つまり加工後に熱処理等の煩雑な工程がなくとも、形状精度よく当該スパッタリングターゲットが得られ、さらに用途に応じた適切な絶縁性を有した透明性膜を得ることのできる酸化亜鉛焼結体、その製造方法、それからなるスパッタリングターゲット並びにそれを用いた透明性膜の製造方法を提供するものである。
【課題を解決するための手段】
【００１５】
このような背景に鑑み、本発明者らは鋭意検討を重ねた結果、特定の製造方法により、ＲＦスパッタリング法のみならず、ＤＣスパッタリング法でも連続的、かつ安定した優れた放電特性を確保し、生産性よく、つまり加工後に熱処理等の煩雑な工程がなくとも、形状精度よくスパッタリングターゲットが得られ、さらに用途に応じた適度な絶縁性を有した透明性膜を提供することのできる酸化亜鉛焼結体を得ることを見出し、本発明を完成するに至った。
【００１６】
すなわち、本発明の態様は以下の通りである。
（１）亜鉛以外の金属含有量が０．１重量％未満の酸化亜鉛焼結体であって、当該焼結体の２５℃での体積抵抗が１．０×１０５Ωｃｍ以下であることを特徴とする酸化亜鉛焼結体。
（２）亜鉛以外の金属含有量が０．１重量％未満の酸化亜鉛焼結体であって、当該焼結体の加工面の２５℃での体積抵抗が１．０×１０５Ωｃｍ以下である、（１）に記載の酸化亜鉛焼結体。
（３）亜鉛以外の金属含有量が０．１重量％未満、ＢＥＴ比表面積が２〜２０ｍ２／ｇ、粉末かさ密度０．５〜１．８ｇ／ｃｍ３の酸化亜鉛粉末を成形し、焼成する酸化亜鉛焼結体の製造方法において、焼結温度が９００〜１２５０℃であり、酸素が１０体積％以下の不活性雰囲気下でガス流量パラメータが８０００以上で焼成することを特徴とする、（１）または（２）に記載の酸化亜鉛焼結体の製造方法。
（４）上述の（１）または（２）に記載の酸化亜鉛焼結体からなることを特徴とする、酸化亜鉛スパッタリングターゲット。
（５）上述の（４）に記載のスパッタリングターゲットを用いてスパッタリングすることを特徴とする、透明性膜の製造方法。
（６）上述の（５）に記載の透明性膜の製造方法において、ＤＣスパッタリング法で成膜する、透明性膜の製造方法。
【００１７】
以下、本発明を詳細に説明する。本発明の酸化亜鉛焼結体は、亜鉛以外の金属含有量が０．１重量％未満である。このような酸化亜鉛焼結体を用いることにより、高純度な酸化亜鉛膜を得ることが可能であり、用途に応じた適切な絶縁性を有した透明性の亜鉛酸化膜を得ることができ、半導体電子装置等の電子部品用として好適である。
【００１８】
また本発明の酸化亜鉛焼結体は、２５℃での体積抵抗が１．０×１０５Ωｃｍ以下である。これにより、熱処理等の煩雑な工程を行わなくとも、安定した放電特性を示すターゲットを製造することが可能となり、ＲＦスパッタリング法のみならず、ＤＣスパッタリング法でも安定した優れた放電特性を得ることができる。この体積抵抗は、好ましくは５．０×１０４Ωｃｍ以下、更に好ましくは４．５×１０４Ωｃｍ以下である。
【００１９】
特に、本発明の酸化亜鉛焼結体は、２５℃での表面抵抗が１．０×１０５Ω／□以下であることが好ましい。このように、体積抵抗及び表面抵抗が所定の範囲内であるということは、焼結体全体にわたり所定の範囲内の抵抗に制御できていることを示しており、このような焼結体からなるターゲットを用いて連続的に放電させながら成膜した場合に、極めて安定した放電特性を示すことが可能となり、ＲＦスパッタリング法のみならず、ＤＣスパッタリング法でも安定した優れた放電特性を確保することができる。
【００２０】
ここで、体積抵抗、表面抵抗は以下のように測定されるものである。すなわち、体積抵抗は、測定試料の平行な対向する２面間に電圧を印加し、その２面間に流れる電流値を測定することにより求めることができ、ＪＩＳ−Ｋ−６９１１に準拠して測定する。測定温度は２５℃である。一方、表面抵抗は試料の表面及び近傍の導電性の尺度として用いられるもので、ＪＩＳ−Ｋ−６９１１に準拠して測定する。測定温度は２５℃である。
【００２１】
また本発明の酸化亜鉛焼結体は、亜鉛以外の金属含有量が０．１重量％未満の酸化亜鉛焼結体であって、当該焼結体の加工面の２５℃での体積抵抗が１．０×１０５Ωｃｍ以下であることが好ましい。焼結体を加工して使用することは多くの用途で通常行われていることであるが、特許文献５に開示されているように、従来の酸化亜鉛焼結体では加工面の体積抵抗が上述の範囲よりも高くなるため、熱処理等により抵抗を調整する必要があった。しかしながら本発明によれば、酸化亜鉛焼結体の加工面の２５℃での体積抵抗が１．０×１０５Ωｃｍ以下のものが得られることから、焼結体を加工した後に熱処理等の煩雑な工程を行わなくとも、安定した放電特性を示し、ＲＦスパッタリング法のみならず、ＤＣスパッタリング法でも安定した優れた放電特性を確保することができる。また所定形状に加工した後、成膜装置の所定状態に精度良く装着することも可能となり、そのため均質な成膜が可能となる。
【００２２】
次に本発明の酸化亜鉛焼結体の製造方法について説明する。亜鉛源となる原料粉末は酸化亜鉛粉末であり、亜鉛以外の金属含有量が０．１重量％未満、そのＢＥＴ比表面積は２〜２０ｍ２／ｇ、好ましくは２〜１５ｍ２／ｇである。亜鉛源として酸化亜鉛粉末を用いるのは、取扱性に優れているからである。その酸化亜鉛粉末のＢＥＴ比表面積が２ｍ２／ｇを下回る場合は、平均粒径が大きいことを意味し、成形性に劣る。この場合、成形前に各種方法による粉砕処理等の粉末処理を施し、ＢＥＴ比表面積を２ｍ２／ｇ以上として用いることも可能であるが、粉砕時に不純物の混入等があるため好ましくない。このＢＥＴ比表面積の上限は２０ｍ２／ｇである。２０ｍ２／ｇを上回ると、粉末がかさ高くなり、取扱性が劣るとともに、成形歩留まりが低下する。また、圧密処理等により、粉末のかさを低くして用いることも可能であるが、不純物の混入等があるため好ましくない。このとき、粉末の粒径は、取扱性を考慮すると平均粒径１．５μｍ以下であることが好ましく、さらに好ましくは０．０１〜１．５μｍである。このような粉末を使用することにより、焼結体密度が改善される。さらに平均粒径の小さい原料粉末を用いた場合は、かさ高く成形が非常に困難となり、製造効率が低下する傾向にある。
【００２３】
また原料の酸化亜鉛粉末は、粉末かさ密度０．５〜１．８ｇ／ｃｍ３、好ましくは０．７〜１．８ｇ／ｃｍ３である。このような範囲の粉末を用いることで、取扱性に優れ、成形歩留まりが高く、焼結体の密度も高まる。
【００２４】
このような酸化亜鉛粉末を成形し、焼成する。成形方法は、目的とした形状に成形できる成形方法を選択することが肝要であり、特に限定されるものではない。プレス成形法、鋳込み成形法等が例示できる。成形圧力はクラック等の発生がなく、取り扱いが可能な成形体であれば特に限定されるものではないが、成形密度は可能な限り、高めた方がより好ましい。そのために冷間静水圧成形（ＣＩＰ）等の方法を用いることも可能である。水分や有機系の添加剤を成形助剤として使用した場合には、成形体中に残存する水分や有機系の添加剤を除去するため８０〜５００℃の温度で加熱処理を施すことが好ましい。この処理温度は、残存する水分や添加剤の量や種類により適宜選択されれば良い。
【００２５】
次に得られた成形体を焼成する。昇温速度は焼成時間の短縮と割れ防止の観点から、１０〜４００℃／時間とするのが好ましく、特に５００℃までの昇温速度よりも５００℃以上の昇温速度を遅くすることが一層好ましい。これにより、酸化亜鉛焼結体全体にわたり均質に所定の抵抗に制御することが一層容易となる。焼結保持温度は、９００℃以上１２５０℃以下、好ましくは１０００℃以上１２００℃以下である。９００℃を下回ると焼結密度が十分に高まらないことがあり、１２５０℃を上回ると焼成後にクラック等の欠陥を生じやすい。特に１０００℃以上１２００℃以下とすることにより、焼結密度が高く、クラック等の欠陥のない焼成体が好適に得られる。保持時間は１時間以上、好ましくは２〜１０時間である。こうすることにより、焼結密度が高く、クラック等の欠陥のない焼成体が好適に得られる。降温速度については、通常の範囲内で設定されれば特に限定されるものではなく、焼成時間の短縮とクラック等の欠陥抑止の観点から、１０〜５００℃／時間とするのが好ましい。
【００２６】
焼成雰囲気は酸素が１０体積％以下の不活性雰囲気であり、ここで不活性雰囲気とは希ガスおよび／または窒素のことである。焼成雰囲気は酸素が１０体積％以下の窒素雰囲気であることが好ましく、特に窒素雰囲気であることが好ましい。本発明では、このような焼成雰囲気を少なくとも焼結温度で流通させることが好ましく、焼成温度５００℃以上の温度域で流通させることが更に好ましい。
【００２７】
本発明では、焼成時のガス流量パラメータが８０００以上であることが必須である。このガス流量パラメータは以下のように定義されたものである。すなわち、酸素が１０体積％以下の不活性雰囲気ガスの流量Ａ（Ｌ／ｍｉｎ）、焼成する成形体の仕込み量Ｂ（ｋｇ）、酸素が１０体積％以下の不活性雰囲気ガスを流通させた導入時間Ｃ（ｍｉｎ）用い、下式により定義する。
ガス流量パラメータ＝（Ｃ×Ａ）／Ｂ
本発明では焼成時のガス流量パラメータが８０００以上であるが、好ましくは１００００以上であリ、その上限は特に限定されるものではないが、およそ５００００である。このような条件にて、焼成することにより、焼結体及びその焼結体から得られるスパッタリングターゲットに適度な導電性を付与し、ＲＦスパッタリング法のみならず、ＤＣスパッタリング法でも安定性に優れた放電特性を確保することが可能となり、さらに焼結体全体にわたり所定の抵抗に制御できていることになる。これにより、連続的に放電させながら成膜した場合に、極めて安定した放電特性を示すことが可能となり、ＲＦスパッタリング法のみならず、ＤＣスパッタリング法でも安定した優れた放電特性を確保し、生産性よく、つまり加工後に熱処理を行う等の煩雑な工程のない工程で形状精度よく、当該スパッタリングターゲットが得ることができる。
【００２８】
ガス流量パラメータが８０００を下回ると焼結体及びその焼結体から得られるスパッタリングターゲットに適度な導電性を付与することができず、具体的には体積抵抗、表面抵抗ともに高い抵抗となってしまうため、ＲＦスパッタリング法での使用は可能であるが、ＤＣスパッタリング法では安定した放電特性を得ることが困難となり、生産性よく、つまり加工後に熱処理を行う等の煩雑な工程のない工程で形状精度よく、連続的、かつ安定なＤＣ放電を実現可能なスパッタリングターゲットが得られない。
【００２９】
本発明のスパッタリングターゲットは、前記の酸化亜鉛焼結体からなることを特徴とする。本発明においては、前記酸化亜鉛焼結体をそのままスパッタリングターゲットとして用いても良いが、通常は前記酸化亜鉛焼結体を所定の形状に加工してスパッタリングターゲットとして用いる。これは、成膜装置に所定の状態に精度良く、装着することが可能となり、そのため、均質な成膜を可能とする等の利点を有するからである。
【００３０】
本発明の酸化亜鉛焼結体からなるスパッタリングターゲットの最大の特徴は、このような加工を行った後に熱処理等の煩雑な工程を行わなくても、連続的かつ安定的にＤＣ放電が可能であることである。
【００３１】
また本発明のスパッタリングターゲットは、スパッタリング面の表面粗さが中心線平均粗さ（Ｒａ）で５μｍ以下であることが好ましく、３μｍ以下であることが一層好ましい。これにより、成膜時の異常放電の回数を一層抑制することが可能となり、安定した成膜を可能とする。中心線平均粗さは、前記酸化亜鉛焼結体のスパッタリング面を番手を変えた砥石等で機械加工する方法、サンドブラスト等で噴射加工する方法等により調整することが可能である。また中心線平均粗さは、例えば測定面を表面性状測定装置で評価することにより求めることができる。
【００３２】
本発明のスパッタリングターゲットを用いてスパッタリングすることにより、ＲＦスパッタリング法のみならず、高速で大面積に膜厚の均一性に優れた膜を成膜することが可能であるＤＣスパッタリング法でも安定して成膜することが可能であり、さらに用途に応じた適切な絶縁性を有した透明性膜を得ることができる。
【００３３】
なお、本発明で透明性膜とは、無アルカリガラス基板上に膜厚１００ｎｍの膜を成膜し、ガラス基板を含めて測定した膜の透過率が、以下の２つの条件のいずれをも満たすものである。
・波長５５０ｎｍ、１１００ｎｍでの透過率がそれぞれ８０％以上
・波長４００ｎｍ〜１４００ｎｍの平均透過率が８０％以上。
【００３４】
スパッタリング時に用いられる基板の温度は特に限定されるものではないが、その基板の耐熱性に影響される。例えば、無アルカリガラスを基板とした場合は通常２５０℃以下、樹脂製のフィルムを基板とした場合は、通常１５０℃以下が好ましい。もちろん、石英、セラミックス、金属等の耐熱性に優れた基板を用いる場合には、それ以上の温度で成膜することも可能である。
【００３５】
スパッタリング時の雰囲気ガスは、通常、不活性ガス、例えばアルゴンガスを用いる。必要に応じて、酸素ガス、窒素ガス、水素ガス等を用いてもよい。
【００３６】
もちろん、本発明のスパッタリングターゲットを用いることにより、ＤＣプラズマとＲＦプラズマを重畳したスパッタリングも可能となる。
【００３７】
このようにして得られた酸化亜鉛からなる透明性膜は、太陽電池、フォトダイオード、光センサー、フラットパネルディスプレイ、液晶ディスプレイ、光情報伝達装置などに用いる光学素子に好適に応用される。
【発明の効果】
【００３８】
本発明の酸化亜鉛焼結体は、生産性よく、つまり加工後に熱処理等の煩雑な工程を行わなくとも、形状精度よくスパッタリングターゲットが得られ、そのスパッタリングターゲットとして用いることにより、特にＲＦスパッタリング法のみならず、高速で大面積に膜厚の均一性に優れた膜を成膜することが可能であるＤＣスパッタリング法でも連続的、かつ安定して成膜することが可能である。これにより、用途に応じた適切な絶縁性を有した高純度な透明性膜を得ることができる。得られた透明性膜は可視光域だけでなく、赤外領域の光透過性にも優れるため、太陽電池分野、表示器材分野等の光学素子に応用することができる。
【実施例】
【００３９】
本発明を以下の実施例により具体的に説明するが、本発明はこれに限定されるものではない。
【００４０】
（粉末のＢＥＴ比表面積）
ＭＯＮＯＳＯＲＢ（米国ＱＵＡＮＴＡＣＨＲＯＭＥ社製）を用い、ＢＥＴ式１点法により測定した。
【００４１】
（粉末のかさ密度）
ＪＩＳ−Ｒ９３０１に準拠して測定した。
【００４２】
（粉末の純度、焼結体中の亜鉛以外の金属含有量）
粉末もしくは焼結体を酸溶解し、誘導結合アルゴンプラズマ発光分光分析装置を用いて測定した。
【００４３】
（酸化亜鉛焼結体の体積抵抗）
ＪＩＳ−Ｋ６９１１に準拠して測定した。具体的には作製した酸化亜鉛焼結体を５０ｍｍ×５０ｍｍ×５ｍｍを平板形状に加工し、５０ｍｍ×５０ｍｍの対向する２面を４００番のダイヤモンド砥石で仕上げて測定面とした。測定はハイレスタＭＣＰ−ＨＴ４５０（三菱化学製）で行い、５０ｍｍ×５０ｍｍの対向する２面に電極を押し当て、１０〜１０００Ｖの電圧を測定試料の５０ｍｍ×５０ｍｍの２面に１分印加し、電流値を検出し、体積抵抗を求めた。
【００４４】
（酸化亜鉛焼結体の表面抵抗）
ＪＩＳ−Ｋ６９１１に準拠して測定した。具体的には作製した酸化亜鉛焼結体を５０ｍｍ×５０ｍｍ×５ｍｍを平板形状に加工し、５０ｍｍ×５０ｍｍの２面を４００番のダイヤモンド砥石で仕上げて測定試料とした。測定はハイレスタＭＣＰ−ＨＴ４５０（三菱化学製）で行い、試料表面に電極を押し当て表面を流れる電流を検知し、試料下部にガード電極を置いて試料の厚さ方向に回り込んだ電流をグランドに流した。
【００４５】
（酸化亜鉛焼結体を用いたスパッタリングターゲットの製造方法）
得られた焼結体を４インチφサイズに加工し、ダイヤモンド砥石による機械加工や研磨加工等を施して表面性状を調整し、ターゲットとした。
【００４６】
（スパッタリングターゲットの中心線平均粗さ）
複合酸化物焼結体を適当な大きさに切断した後、スパッタリングターゲットの表面性状を調整する方法と同一の方法で測定面を作製し、この測定面を表面性状測定装置で評価し、中心線平均粗さを求めた。
【００４７】
（放電特性）
得られたターゲットを用いて、ＤＣマグネトロンスパッタリング法により下記の条件で放電して、その安定性を評価した。具体的には、ＤＣスパッタリング法の特徴である高速成膜の実現の観点から、投入電力と、連続的に放電した場合の放電電圧の変動をモニターし、投入電力３００Ｗで放電電圧の変動が±２％の場合を「◎」、投入電力３００Ｗで放電電圧の変動が±２〜５％の場合を「○」、３００Ｗの投入電力をかけられても放電電圧の変動が±５％よりも大きい場合を「△」、放電電圧が高く、投入電力を３００Ｗまで上げられない、即ち安定した放電が不可能であった場合を「×」とした。
【００４８】
なお、放電電圧の経時変化の測定は、異常放電による電圧変動を抑止するためにＤＣパルス装置（ＭＤＸ  Ｓｐａｒｃ−ＬＥ２０）を併設して行った。
【００４９】
スパッタリング条件
・装置                ：ＤＣマグネトロンスパッタ装置
・磁界強度            ：１０００Ｇａｕｓｓ（ターゲット直上、水平成分）
・基板温度            ：室温（約２５℃）
・到達真空度          ：５×１０−５Ｐａ
・スパッタリングガス  ：アルゴン＋酸素（酸素／（アルゴン＋酸素）で０．５％）
・スパッタリングガス圧：０．５Ｐａ
・ＤＣパワー          ：８０〜３００Ｗ
・スパッタリング時間  ：２００分。
【００５０】
（異常放電回数の評価）
上述の放電特性の評価で、投入電力３００Ｗで放電電圧の変動が±２％のもの（「◎」のもの）について、下記スパッタリング条件下で１時間当たりに生じた異常放電回数を算出した。具体的には、異常放電回数が１５０回未満／時間の場合を「○」、異常放電回数が１５０回以上３００回未満／時間の場合を「△」、３００回以上／時間の場合を「×」とした。
【００５１】
スパッタリング条件
・装置                ：ＤＣマグネトロンスパッタ装置
・磁界強度            ：１０００Ｇａｕｓｓ（ターゲット直上、水平成分）
・基板温度            ：室温（約２５℃）
・到達真空度          ：５×１０−５Ｐａ
・スパッタリングガス  ：アルゴン
・スパッタリングガス圧：０．５Ｐａ
・ＤＣパワー          ：３００Ｗ
・スパッタリング時間  ：３０時間。
【００５２】
（スパッタリングターゲットの成膜試験）
得られたターゲットを用いて、ＤＣマグネトロンスパッタリング法により下記の条件で成膜して酸化亜鉛透明膜を得た。
【００５３】
スパッタリング成膜条件
・装置                ：ＤＣマグネトロンスパッタ装置
・磁界強度            ：１０００Ｇａｕｓｓ（ターゲット直上、水平成分）
・基板温度            ：室温（約２５℃）
・到達真空度          ：５×１０−５Ｐａ・スパッタリングガス  ：アルゴン＋酸素（酸素／（アルゴン＋酸素）で０．５％）
・スパッタリングガス圧：０．５Ｐａ
・ＤＣパワー          ：３００Ｗ
・膜厚                ：１００ｎｍ
・使用基板            ：無アルカリガラス（コーニング社製＃１７３７ガラス）
厚さ０．７ｍｍ。
【００５４】
（薄膜の抵抗率）
ＪＩＳ−Ｋ−６９１１に準拠して測定した。具体的には、５０ｍｍ×５０ｍｍ×０．７ｍｍの無アルカリガラス基板の成膜面に電極を接触させ、測定装置ハイレスタＭＣＰ−ＨＴ４５０（三菱化学製）を用い、１０〜１０００Ｖの電圧を１分間印加したときの電流値を検出し、シート抵抗を求めた。
【００５５】
（薄膜の透過率）
基板を含めた薄膜の光透過率を、分光光度計Ｕ−４１００（日立製作所社製）で波長２４０ｎｍから２６００ｎｍの範囲を測定した。
【００５６】
（実施例１）
純度９９．９９％、ＢＥＴ比表面積２．８ｍ２／ｇ、粉末かさ密度０．９ｇ／ｃｍ３の酸化亜鉛粉末を原料粉末とし、乾式ボールミルで圧密した後、直径１５０ｍｍの金型に充填し、３００ｋｇ／ｃｍ２で一軸成形し、次いで３．０ｔｏｎ／ｃｍ２でＣＩＰ成形した。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、アルゴン中、ガス流量パラメータ＝４０９２６の条件で焼成して、酸化亜鉛焼結体を得た。得られた酸化亜鉛焼結体の特性は前記の方法により評価した。
【００５７】
（実施例２）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝４０９２６の条件で焼成して、酸化亜鉛焼結体を得た。得られた酸化亜鉛焼結体の特性は実施例１と同様にして評価した。
【００５８】
（実施例３）
実施例１と同様にして、但し純度９９．９％、ＢＥＴ比表面積３．９ｍ２／ｇ、粉末かさ密度１．０ｇ／ｃｍ３の酸化亜鉛粉末を用いて成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝４０９２６の条件で焼成して、酸化亜鉛焼結体を得た。得られた酸化亜鉛焼結体の特性は実施例１と同様にして評価した。
【００５９】
（実施例４）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、酸素と窒素を流量比８：９２で流通させた中、ガス流量パラメータ＝４０９２６の条件で焼成して、酸化亜鉛焼結体を得た。得られた酸化亜鉛焼結体の特性は実施例１と同様にして評価した。
【００６０】
（実施例５）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝９４３４の条件で焼成して、酸化亜鉛焼結体を得た。得られた酸化亜鉛焼結体の特性は実施例１と同様にして評価した。
【００６１】
（実施例６）
実施例１と同様にして成形体を得た。圧密後の粉末かさ密度は１．２ｇ／ｃｍ３であった。得られた成形体を、５００℃までを５０℃／ｈ、それ以上の温度域を１０℃／ｈの昇温速度で昇温し、焼成温度１０００℃で３時間保持し、降温速度１００℃／ｈ、窒素中、ガス流量パラメータ＝８２３２の条件で焼成して、酸化亜鉛焼結体を得た。得られた酸化亜鉛焼結体の特性は実施例１と同様にして評価した。
【００６２】
（実施例７）
実施例１と同様にして成形体を得た。圧密後の粉末かさ密度は１．２ｇ／ｃｍ３であった。得られた成形体を、５００℃までを５０℃／ｈ、それ以上の温度域を１０℃／ｈの昇温速度で昇温し、焼成温度１０５０℃で３時間保持し、降温速度１００℃／ｈ、窒素中、ガス流量パラメータ＝２６４８２の条件で焼成して、酸化亜鉛焼結体を得た。得られた酸化亜鉛焼結体の特性は実施例１と同様にして評価した。
【００６３】
（実施例８）
実施例１と同様にして成形体を得た。圧密後の粉末かさ密度１．２ｇ／ｃｍ３であった。得られた成形体を、５００℃までを５０℃／ｈ、それ以上の温度域を１０℃／ｈの昇温速度で昇温し、焼成温度１２５０℃で３時間保持し、降温速度１００℃／ｈ、窒素中、ガス流量パラメータ＝１０９４４の条件で焼成して、酸化亜鉛焼結体を得た。得られた酸化亜鉛焼結体の特性は実施例１と同様にして評価した。
【００６４】
（実施例９）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１１００℃で３時間保持し、降温速度１００℃／ｈ、窒素中、ガス流量パラメータ＝２８３８０の条件で焼成して、酸化亜鉛焼結体を得た。得られた酸化亜鉛焼結体の特性は実施例１と同様にして評価した。
【００６５】
（実施例１０）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝４０９２６の条件で焼成して、酸化亜鉛焼結体を得た。得られた酸化亜鉛焼結体の特性は実施例１と同様にして評価した。
【００６６】
（実施例１１）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝４０９２６の条件で焼成して、酸化亜鉛焼結体を得た。得られた酸化亜鉛焼結体の特性は実施例１と同様にして評価した。
【００６７】
（実施例１２）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度９５０℃で３時間保持し、降温速度１００℃／ｈ、窒素中、ガス流量パラメータ＝１６４５８の条件で焼成して、酸化亜鉛焼結体を得た。得られた酸化亜鉛焼結体の特性は実施例１と同様にして評価した。
【００６８】
（実施例１３）
実施例１と同様にして成形体を得た。圧密後の粉末かさ密度は１．２ｇ／ｃｍ３であった。得られた成形体を、５００℃までを５０℃／ｈ、それ以上の温度域を１０℃／ｈの昇温速度で昇温し、焼成温度９００℃で３時間保持し、降温速度１００℃／ｈ、窒素中、ガス流量パラメータ＝２５５４２の条件で焼成して、酸化亜鉛焼結体を得た。得られた酸化亜鉛焼結体の特性は実施例１と同様にして評価した。
【００６９】
（実施例１４）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝４０９２６の条件で焼成して、酸化亜鉛焼結体を得た。得られた酸化亜鉛焼結体の特性は実施例１と同様にして評価した。
【００７０】
（比較例１）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、大気中（酸素と窒素の流量比２０：８０に相当）、ガス流量パラメータ＝４０９２６で焼成して、酸化亜鉛焼結体を得た。得られた酸化亜鉛焼結体の特性は実施例１と同様にして評価した。
【００７１】
（比較例２）
実施例１と同様にして成形体を得た。圧密後の粉末かさ密度は１．２ｇ／ｃｍ３であった。得られた成形体を、５００℃までを５０℃／ｈ、それ以上の温度域を１０℃／ｈの昇温速度で昇温し、焼成温度８００℃で３時間保持し、降温速度１００℃／ｈ、窒素中、ガス流量パラメータ＝８８２０で焼成して、酸化亜鉛焼結体を得た。得られた酸化亜鉛焼結体の特性は実施例１と同様にして評価した。
【００７２】
（比較例３）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１３００℃で３時間保持し、降温速度１００℃／ｈ、窒素中、ガス流量パラメータ＝４０９２６で焼成した。得られた酸化亜鉛焼結体にはクラックが発生したため、評価を実施しなかった。
【００７３】
（比較例４）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝６４６２で焼成して、酸化亜鉛焼結体を得た。得られた酸化亜鉛焼結体の特性は実施例１と同様にして評価した。
【００７４】
（比較例５）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で３時間保持し、降温速度１００℃／ｈ、窒素中、ガス流量パラメータ＝７２９６で焼成して、酸化亜鉛焼結体を得た。得られた酸化亜鉛焼結体の特性は実施例１と同様にして評価した。
【００７５】
（比較例６）
実施例１と同様にして成形体を得た。圧密後の粉末かさ密度は１．２ｇ／ｃｍ３であった。得られた成形体を、５００℃までを５０℃／ｈ、それ以上の温度域を１０℃／ｈの昇温速度で昇温し、焼成温度８５０℃で３時間保持し、降温速度１００℃／ｈ、窒素中、ガス流量パラメータ＝１００２６で焼成して、酸化亜鉛焼結体を得た。得られた酸化亜鉛焼結体の特性は実施例１と同様にして評価した。
【００７６】
（比較例７）
実施例１と同様にして成形体を得た。圧密後の粉末かさ密度は１．２ｇ／ｃｍ３であった。得られた成形体を、５００℃までを５０℃／ｈ、それ以上の温度域を２０℃／ｈの昇温速度で昇温し、焼成温度１２００℃で５時間保持し、降温速度１００℃／ｈ、酸素中、ガス流量パラメータ＝５３２０３で焼成して、酸化亜鉛焼結体を得た。
【００７７】
（比較例８）
純度９９．９９％、ＢＥＴ比表面積２．８ｍ２／ｇ、粉末かさ密度０．９ｇ／ｃｍ３の酸化亜鉛粉末を原料粉末とし、成形助剤としてＰＶＡ水溶液（酸化亜鉛粉末量に対して、ＰＶＡを固形分換算で０．５重量％）を添加した後、直径１５０ｍｍの金型に充填し、３００ｋｇ／ｃｍ２で一軸成形し、次いで５００ｋｇ／ｃｍ２でＣＩＰ成形した。得られた成形体を、５００℃までを５０℃／ｈ、それ以上の温度域を２０℃／ｈの昇温速度で昇温し、焼成温度１３５０℃で３時間保持し、降温速度１００℃／ｈ、大気雰囲気中、ガス流量パラメータ＝４０９２６でで焼成して、酸化亜鉛焼結体を得た。得られた酸化亜鉛焼結体には一部クラックが発生したが、実施例１と同様にして特性を評価した。また、得られた酸化亜鉛焼結体のクラックの発生していない部分を４インチφサイズに加工し、最終的に４００番のダイヤモンド砥粒で表面を研磨加工して仕上げ、放電特性を行った。
【００７８】
（比較例９）
比較例８と同様にして成形体を得た。得られた成形体を、５００℃までを５０℃／ｈ、それ以上の温度域を２０℃／ｈの昇温速度で昇温し、焼成温度１３５０℃で３時間保持し、降温速度１００℃／ｈ、大気雰囲気中、ガス流量パラメータ＝４０９２６で焼成して、酸化亜鉛焼結体を得た。得られた酸化亜鉛焼結体には一部クラックが発生したが、実施例１と同様にして特性を評価した。また、得られた酸化亜鉛焼結体のクラックの発生していない部分を４インチφサイズに加工し、最終的に４００番のダイヤモンド砥粒で表面を研磨加工して仕上げ、大気中、昇降温速度１００℃／時間、８００℃で３時間熱処理して放電特性を行った。
【００７９】
【表１】
0005754093.tif 000002
【００８０】
【表２】
0005754093.tif 000003
【００８１】
【表３】
0005754093.tif 000004
表１、表３に示したように、本発明の酸化亜鉛焼結体は、体積抵抗が所定の範囲内にあり、それを用いることにより、生産性よく、つまり加工後に熱処理等の煩雑な工程を行わなくとも、優れたスパッタリングターゲットが得られる。そのようなスパッタリングターゲットを用いることにより、ＤＣスパッタリング法でも安定した優れた放電特性を確保し、さらに用途に応じた適度な絶縁性を有した透明性膜を提供することができる。
【００８２】
また、表２に示したように、本発明の酸化亜鉛焼結体をターゲットとして用いた場合、そのスパッタリング面の表面粗さが中心線平均粗さ（Ｒａ）で３μｍ以下とすることで、成膜時の異常放電の回数を一層抑制することが可能となり、ＤＣスパッタリング法でのより安定した放電に寄与する。